(57)【要約】【課題】多チャンネルのらせん状長周期ファイバグレーティングを有する光ファイバを提供する。【解決手段】ファイバグレーティング１は、互いに異なる２以上のチャンネルを有するファイバグレーティングが設けられたグレーティング部４を含むコア２と、コア２の周囲に形成されたクラッド３と、を備える。ファイバグレーティングは、コア２の光軸を回転中心としてコア２のグレーティング部４が捩じられることにより形成されている。従って、ファイバグレーティング１は、らせん状に屈折率が変化するファイバグレーティングが形成されているので、多チャンネルを実現する屈折率の分布を精度よく形成することが可能である。従って、ファイバグレーティング１の多チャンネル化が達成できる。【選択図】図１
2020034613.tif 000002
【特許請求の範囲】
【請求項１】
互いに異なる２以上のチャンネルを有するグレーティング部を含むコアと、
前記コアの周囲に形成されたクラッドと、を備え、
前記グレーティング部では、前記コアの光軸を回転中心として前記コアが捩じられている多チャンネルファイバグレーティング。
【請求項２】
前記グレーティング部は、前記光軸の方向に沿って前記コアの屈折率がらせん状に変化する部分を含む、請求項１に記載の多チャンネルファイバグレーティング。
【請求項３】
前記グレーティング部では、前記光軸の方向に沿って前記らせんのピッチが変化する、請求項２に記載の多チャンネルファイバグレーティング。
【請求項４】
前記グレーティング部では、前記光軸の方向に沿って前記らせんのピッチが一定である、請求項２に記載の多チャンネルファイバグレーティング。
【請求項５】
前記グレーティング部は、前記光軸の方向に沿って互いに異なる屈折率を有する領域が交互に設けられた部分をさらに含む、請求項１、２及び４のいずれか一項に記載の多チャンネルファイバグレーティング。
【請求項６】
筒状を呈し、コアと前記コアの周囲に形成されたクラッドとを有する光ファイバが挿通される加熱部と、
前記光ファイバの光軸方向において、前記光ファイバに対する前記加熱部の相対的な位置を制御する位置制御部と、
前記光ファイバに対して、前記光軸方向のまわりにおける所定方向に捩じり力を付与する捩じり力付与部と、
前記位置制御部及び前記捩じり力付与部を制御する制御部と、を備え、
前記制御部は、
互いに異なる２以上のチャンネルを有するファイバグレーティングのための、前記光軸方向に沿った前記コアにおける位置と前記位置における屈折率の周期と、の関係を示す情報を保持する情報保持部と、
前記情報保持部に保持された情報に基づいて、前記捩じり力付与部及び前記位置制御部を制御するための信号を出力する信号出力部と、を有する、多チャンネルファイバグレーティング製造装置。
【請求項７】
位相サンプリング関数を用いて、コアと前記コアの周囲に形成されたクラッドとを有する光ファイバの光軸方向に沿った、前記コアにおける位置と前記位置における屈折率の周期を設定する第１ステップと、
前記光軸の方向に沿って前記コアの屈折率がらせん状に変化する部分を含むグレーティング部を前記光ファイバに形成する第２ステップと、を有し、
前記第２ステップでは、
前記第１ステップで得た前記光軸方向に沿った前記コアの位置と前記位置における屈折率の周期に応じて、前記光ファイバを加熱しつつ、前記加熱される部分を前記光ファイバの光軸方向へ移動させながら、前記光ファイバを前記光軸のまわりに捩じる、多チャンネルファイバグレーティングの製造方法。
【請求項８】
前記第２ステップでは、前記光軸方向に沿った前記コアの位置に対応する屈折率の周期を変化させるように、前記光ファイバを前記光軸方向へ移動させながら、前記光ファイバを前記光軸のまわりに捩じる、請求項７に記載の多チャンネルファイバグレーティングの製造方法。
【請求項９】
前記グレーティング部に、前記光軸の方向に沿って互いに異なる屈折率を有する領域が交互に設けられた部分を形成する第３ステップをさらに含み、
前記第２ステップは、前記グレーティング部に前記光軸の方向に沿って前記らせんのピッチが第１の値である部分を形成する第１ピッチ形成ステップを含む、請求項７に記載の多チャンネルファイバグレーティングの製造方法。
【請求項１０】
前記第２ステップは、前記グレーティング部に前記光軸の方向に沿って前記らせんのピッチが前記第１の値とは異なる第２の値である部分を形成する第２ピッチ形成ステップをさらに含む、請求項９に記載の多チャンネルファイバグレーティングの製造方法。
【発明の詳細な説明】
【技術分野】
【０００１】
本発明は、多チャンネルファイバグレーティング、多チャンネルファイバグレーティング製造装置及び多チャンネルファイバグレーティングの製造方法に関する。
【背景技術】
【０００２】
特許文献１、２及び非特許文献１〜６は、ファイバグレーティングに関する技術を開示する。
【０００３】
らせん状長周期ファイバグレーティング（helical long period fiber grating :HLPG）は、周期的なスクリュータイプ（らせん型）の屈折率変調を持つ回折格子である。らせん状長周期ファイバグレーティングは、らせん特性に基づく光の偏光及び光の軌道角運動量（orbital angular momentum :OAM）モードを制御可能である。従って、らせん状長周期ファイバグレーティングは、偏光器、偏光変換器、全ファイバ帯域阻止フィルタ、マイクロマニピュレータ、ＯＡＭモード変換器、捩じりセンサなどに利用することができる。
【０００４】
らせん状長周期ファイバグレーティングの製造方法について、これまでにいくつかの報告がある。例えば、非特許文献１は、ねじり法を報告する。ねじり法は、特別な非対称断面を有するファイバを加熱によって形成する。しかし、この方法では、極めて高い温度を有する加熱器において、回折格子のピッチを精密に制御することが困難である。
【０００５】
また、非特許文献２及び非特許文献３は、炭酸ガスレーザを用いる方法を報告する。この方法は、集光した炭酸ガスレーザをファイバに照射して、ファイバの表面にらせん状の形状を形成する。この方法では、集光レンズを通した炭酸ガスレーザを使用する。その結果、ファイバ表面には損傷が発生する。従って、グレーティングの再現性と高い歩留まり率とを得ることが困難である。
【先行技術文献】
【特許文献】
【０００６】
【特許文献１】米国特許第６７０７９６７号明細書
【特許文献２】特開２０００−２０６３３７号公報
【非特許文献】
【０００７】
【非特許文献１】ブイ・アイ・コップ、ブイ・エム・チュリコフ、ジェイ・シンガー、エヌ・チャオ、ディー・ニュグロシュル及びエー・ゼット・ジェナック（V. I. Kopp, V. M. Churikov, J. Singer, N. Chao, D. Neugroschl, andA. Z. Genack）、「キラリティファイバグレーティング」（Chiral fiber gratings）、サイエンス（Science）、平成１６年（２００４）、３０５、ｐ．７４−ｐ．７５。
【非特許文献２】エス・オー、ケー・リー、ユー・ペック及びワイ・チャン（S. Oh, K. Lee, U. Paek, and Y. Chung）、「炭酸ガスレーザを用いたらせん長周期ファイバグレーティングの製造」（Fabricationof helical long-period fiber gratings by use of a CO2 laser）、オプティクス・レターズ（Opt.Lett）、平成１６年（２００４）、２９、ｐ．１４６４−ｐ．１４６６。
【非特許文献３】ブイ・イワノフ（V. Ivanov）、「捩じりによる長周期ファイバグレーティングを有するシングルモードファイバの製造」（Fabrication of long-period fiber gratings by twisting a standardsingle-mode fiber）、オプティクス・レターズ（Opt. Lett）、平成１７年（２００５）、３０、ｐ．３２９０−ｐ．３２９２。
【非特許文献４】ピー・ワン及びエイチ・リー（P. Wang and H. Li）、「薄型ファイバに形成されたヘリカル長周期グレーティングとその屈折率センサへの応用」（Helical long-period grating formed in a thinned fiber and itsapplication to refractometric sensor）、アプライド・オプティクス（Applied Optics）、平成２８年（２０１６）、５５、ｐ．１４３０−ｐ．１４３４。
【非特許文献５】エイチ・リー、ワイ・シェング、ワイ・リー、及びジェイ・イー・ローゼンバーグ（H. Li, Y. Sheng, Y. Li, and J. E. Rothenberg）、「高チャネル数波長分散補償用の位相をサンプリングしたファイバブラッググレーティング」（Phased-only sampled fiber Bragg gratings for high-channel-countchromatic dispersion compensation）、アイトリプルイー・ジェイ・ライトウエーブテクノロジ（IEEE J. Lightwave Technol）、平成１５年（２００３）、２１、ｐ．２０７４−ｐ．２０８３。
【非特許文献６】エイチ・リー、エム・リー、ワイ・シェング及びジェイ・イー・ローゼンバーグ（H. Li, M. Li, Y. Sheng, and J. E. Rothenberg）、「高チャネル数のファイバブラッググレーティングの設計と製造の進歩」（Advances in the design and fabrication of high channel-count fiberBragg gratings）、アイトリプルイー・ジェイ・ライトウエーブテクノロジ（IEEE J. Lightwave Technol）、平成１９年（２００７）、２５、ｐ．２７３９−ｐ．２７４９。
【発明の概要】
【発明が解決しようとする課題】
【０００８】
これまでに提唱及び実証されているらせん状長周期ファイバグレーティングは、特定のクラッドモードに対して一つの損失ノッチを有する単一チャンネルである。そこで、当該技術分野では、複数の等間隔かつ等強度吸収波長帯を有する、いわゆる多チャンネルのらせん状長周期ファイバグレーティングを備えた光ファイバデバイスが望まれている。
【０００９】
そこで、本発明では、多チャンネル化が可能な多チャンネルファイバグレーティング、多チャンネルファイバグレーティング製造装置及び多チャンネルファイバグレーティングの製造方法を提供することを目的とする。
【課題を解決するための手段】
【００１０】
本発明の一形態に係る多チャンネルファイバグレーティングは、互いに異なる２以上のチャンネルを有するグレーティング部を含むコアと、コアの周囲に形成されたクラッドと、を備え、グレーティング部では、コアの光軸を回転中心としてコアが捩じられている。
【００１１】
ファイバグレーティングは、コアの光軸を回転中心としてコアが捩じられることにより形成されている。従って、ファイバグレーティングにおいて屈折率をらせん状に分布させることが可能になるので、多チャンネル化を実現する複雑な屈折率の分布を精度よく形成することが可能である。従って、ファイバグレーティングの多チャンネル化が達成できる。
【００１２】
上記のグレーティング部は、光軸の方向に沿ってコアの屈折率がらせん状に変化する部分を含んでもよい。また、上記のグレーティング部では、光軸の方向に沿ってらせんのピッチが変化してもよいし、光軸の方向に沿ってらせんのピッチが一定であってもよい。この構成によれば、多チャンネル化を実現する複雑な屈折率の分布を精度よく形成することができる。
【００１３】
上記のグレーティング部は、光軸の方向に沿って互いに異なる屈折率を有する領域が交互に設けられた部分をさらに含んでもよい。この構成によっても、多チャンネルを実現する複雑な屈折率の分布を精度よく形成することができる。
【００１４】
本発明の別の形態に係るの多チャンネルファイバグレーティング製造装置は、筒状を呈し、コアとコアの周囲に形成されたクラッドとを有する光ファイバが挿通される加熱部と、光ファイバの光軸方向において、光ファイバに対する加熱部の相対的な位置を制御する位置制御部と、光ファイバに対して、光軸方向のまわりにおける所定方向に捩じり力を付与する捩じり力付与部と、位置制御部及び捩じり力付与部を制御する制御部と、を備え、制御部は、互いに異なる２以上のチャンネルを有するファイバグレーティングのための、光軸方向に沿ったコアにおける位置と位置における屈折率の周期と、の関係を示す情報を保持する情報保持部と、情報保持部に保持された情報に基づいて、捩じり力付与部及び位置制御部を制御するための信号を出力する信号出力部と、を有する。この製造装置によれば、上記の多チャンネルファイバグレーティングを確実かつ容易に製造することができる。
【００１５】
本発明のさらに別の形態に係る多チャンネルファイバグレーティング製造方法は、位相サンプリング関数を用いて、コアとコアの周囲に形成されたクラッドとを有する光ファイバの光軸方向に沿った、コアにおける位置と位置における屈折率の周期を設定する第１ステップと、光軸の方向に沿ってコアの屈折率がらせん状に変化する部分を含むグレーティング部を光ファイバに形成する第２ステップと、を有し、第２ステップでは、第１ステップで得た光軸方向に沿ったコアの位置と位置における屈折率の周期に応じて、光ファイバを加熱しつつ、加熱される部分を光ファイバの光軸方向へ移動させながら、光ファイバを光軸のまわりに捩じる。この製造方法によれば、多チャンネル化されたファイバグレーティングを容易に得ることができる。
【００１６】
上記の製造方法において、第２ステップでは、光軸方向に沿ったコアの位置に対応する屈折率の周期を変化させるように、光ファイバを光軸方向へ移動させながら、光ファイバを光軸のまわりに捩じってもよい。この製造方法によっても、多チャンネル化されたファイバグレーティングを容易に得ることができる。
【００１７】
上記の製造方法において、グレーティング部に、光軸の方向に沿って互いに異なる屈折率を有する領域が交互に設けられた部分を形成する第３ステップをさらに含み、第２ステップは、グレーティング部に光軸の方向に沿ってらせんのピッチが第１の値である部分を形成する第１ピッチ形成ステップを含んでもよい。この製造方法によっても、多チャンネル化されたファイバグレーティングを容易に得ることができる。
【００１８】
上記の製造方法において、第２ステップは、グレーティング部に光軸の方向に沿ってらせんのピッチが第１の値とは異なる第２の値である部分を形成する第２ピッチ形成ステップをさらに含んでもよい。この製造方法によっても、多チャンネル化されたファイバグレーティングを容易に得ることができる。
【発明の効果】
【００１９】
本発明によれば、多チャンネル化が可能な多チャンネルファイバグレーティング、多チャンネルファイバグレーティング製造装置及び多チャンネルファイバグレーティングの製造方法が提供される。
【図面の簡単な説明】
【００２０】
【図１】図１は、一形態に係るらせん状長周期ファイバグレーティングを有する光ファイバを模式的に示す図である。
【図２】図２は、一形態に係る多チャンネルファイバグレーティング製造装置を模式的に示す図である。
【図３】図３は、多チャンネルファイバグレーティング製造装置における主要部を拡大して示す図である。
【図４】図４は、３チャンネルサンプリング関数における位相分布を示す。
【図５】図５は、３チャンネルサンプリング関数のフーリエスペクトルを示す。
【図６】図６は、３チャンネルらせん状長周期ファイバグレーティングの局所的な周期を計算した結果である。
【図７】図７は、３チャンネルらせん状長周期ファイバグレーティングの透過スペクトルを示す。
【図８】図８は、９チャンネルサンプリング関数における位相分布を示す。
【図９】図９は、９チャンネルサンプリング関数のフーリエスペクトルを示す。
【図１０】図１０は、９チャンネルらせん状長周期ファイバグレーティングの局所的な周期を計算した結果である。
【図１１】図１１は、９チャンネルらせん状長周期ファイバグレーティングの透過スペクトルの計算結果である。
【図１２】図１２は、第２実施形態の多チャンネルファイバグレーティングを説明するための図である。
【図１３】図１３は、第２実施形態のファイバグレーティングの製造方法を示すフロー図である。
【図１４】図１４は、第２実施形態の３チャンネルファイバグレーティングを説明するための図である。
【図１５】図１５は、第２実施形態の３チャンネルらせん状長周期ファイバグレーティングの測定結果（透過スペクトル）を示す。
【図１６】図１６は、第２実施形態の９チャンネルらせん状長周期ファイバグレーティングの測定結果（透過スペクトル）を示す。
【発明を実施するための形態】
【００２１】
＜第１実施形態＞
以下、図面とともに多チャンネルファイバグレーティング、多チャンネルファイバグレーティングの設計方法、多チャンネルファイバグレーティングの製造装置及び多チャンネルファイバグレーティングの製造方法について詳細に説明する。なお、図面の説明においては同一要素には同一符号を付し、重複する説明を省略する。具体的には、新しいマルチチャンネルのらせん状長周期ファイバグレーティングを有する多チャンネルファイバグレーティングとその設計方法、製造装置及び製造方法について説明する。
【００２２】
図１に示すように、多チャンネルファイバグレーティング（以下「ファイバグレーティング１」と呼ぶ）は、コア２とクラッド３とを有する。そして、コア２は、互いに異なる２以上のチャンネルを有するグレーティング部４を含む。グレーティング部４には、らせん状長周期ファイバグレーティングが設けられている。グレーティング部４は、コア２の光軸を回転中心としてコア２が捩じられることにより形成されている。換言すると、グレーティング部４は、コア２の光軸方向に沿ったコア２の位置と当該位置における周期（ねじりのピッチ）とが所定の態様に形成されている。らせん状長周期ファイバグレーティングは、ファイバグレーティング１の光軸に沿って周期的なスクリュータイプの屈折率変調を有するファイバデバイスである。このようならせん状長周期ファイバグレーティングを有するファイバグレーティング１は、大容量の光ファイバ通信への利用が期待されている。利用の形態として、例えば、波長分割多重方式（Ｗａｖｅｌｅｎｇｔｈ  Ｄｉｖｉｓｉｏｎ  Ｍｕｌｔｉｐｌｅｘｉｎｇ：ＷＤＭ）及び軌道角運動量を利用した多重融合システムなどが挙げられる。
【００２３】
ファイバグレーティング１は、多チャンネルのらせん状長周期ファイバグレーティングであるので、等間隔であり且つ均一とみなせるスペクトルの損失ピークを生じさせる。ファイバグレーティング１は、一様な周期を有する単一チャンネルの長周期ファイバグレーティングに対して離散化した異なる位相シフトを挿入しているものとみてよい。多チャンネルのらせん状長周期ファイバグレーティングであるファイバグレーティング１は、位相サンプリング関数を用いて設計されているので、必要な最大屈折率変調を最小化できる。さらに、各サンプリング周期において振幅のアポディゼイションを加える必要がない。その上、作製は容易になる。
【００２４】
ファイバグレーティング１を設計する方法は、多チャンネルのらせん状長周期ファイバグレーティングのためのものである。この設計方法では、位相サンプリング関数を利用する。位相サンプリング関数は、位相変調だけを有するものである。その関数を利用することによって、ファイバグレーティングの周期は均一ではなく、グレーティングごとに異なる周期を持つようになる。
【００２５】
まず、サンプリング関数について最適化を行う。位相をサンプリングした長周期ファイバグレーティングを有するファイバグレーティング１の屈折率変調は、式（１）により示される。
【数１】
2020034613.tif 000003
式（１）において、Ｒｅは、実部について扱うことを意味する。Δｎ０（ｚ）は、最大屈折率変調である。ｚは、ファイバグレーティング１に沿った方向における位置である。Λ０は、シード長周期であるファイバグレーティング１のピッチである。Ｓ（ｚ）は、連続的な位相サンプリング関数である。
【００２６】
そして、位相サンプリング関数（Ｓ（ｚ））を式（２）に示す。式（２）のサンプリング関数における位相（φ（ｚ））は、いくつかの調和項を含む。式（２）において、Ｐは、サンプリング関数の周期である。Ｓｍは、サンプリング関数（φ（ｚ））における複素フーリエ係数である。φ（ｚ）は、サンプリング関数（Ｓ（ｚ））の位相であり、式（３）により示される。
【数２】
2020034613.tif 000004
【数３】
2020034613.tif 000005
【００２７】
式（２）において、調和項の数（Ｊ）は、高調波の次数であり、最小化されている。つまり、調和項の数（Ｊ）の最小値は、必要とするチャンネル数によって決定される。調和項の数（Ｊ）という値に対して、均一な振幅を持つチャンネル数（２Ｊ＋１）が得られる。
【００２８】
式（２）における各項（αｎ）は、それらのフーリエ係数（Ｓｍ）が想定するチャンネル数（例えば、３チャンネル又は９チャンネル）において均一になるように最適化されている。換言すると、各項（αｎ）は、必要とするチャンネル数に対して、フーリエ係数（Ｓｍ）が均一となるように最適化されている。各項（αｎ）の最適化には、非線形の最適化アルゴリズムを用いてよい。
【００２９】
式（２）の最適化の目標は、チャンネルの間隔と各フーリエ係数（Ｓｍ）とが等しくなること、及び、帯域内の回折効率（η）が最大になることである。ここで、式（４）に示すコスト関数を定義する。式（４）において、係数（η）は、帯域内のチャンネル数（２Ｍ＋１）に対する回折効率である。また、係数（Ｓｍ）は、サンプリング関数のフーリエ級数である。焼きなまし法を用いて、コスト関数（式（４））を最小にすることを目標とするサンプリング関数（式（２））を求める。
【数４】
2020034613.tif 000006
【００３０】
多チャンネルのファイバグレーティング１は、単一チャンネルのシード長周期ファイバグレーティングを多チャンネル化したものであると言える。このような多チャンネルのファイバグレーティング１は、式（３）に示される位相（φ（ｚ））を離散化したうえで、ファイバグレーティング１の各周期に挿入することにより得る。従って、ファイバグレーティング１のピッチを精密に制御する必要があるので、ファイバグレーティング１の製造は非常に難しくなる。
【００３１】
ここで、新しい位相サンプリング関数を提案する。式（１）〜（３）によれば、屈折率変調（Δｎｍ（ｚ））は、式（５）のように書き換えることができる。
【数５】
2020034613.tif 000007
【００３２】
ファイバブラッググレーティング（ＦＢＧ）に基づいた多チャンネルのフィルタは、コンパクトサイズ、低挿入損失、高信頼性など波長フィルタとしての特徴を有する。このような観点から、ファイバブラッググレーティング（ＦＢＧ）に基づいた多チャンネルのフィルタについて、系統的な研究が行われている。
【００３３】
その結果、様々な多チャンネルファイバブラッググレーティングの生成法が提案されている。例えば、提案された生成法として、振幅のみをサンプリングしたファイバブラッググレーティングの生成法、位相シフトファイバブラッググレーティングの生成法、重ね合わせファイバブラッググレーティングの生成法、位相をサンプリングしたファイバブラッググレーティングの生成法などが挙げられる。
【００３４】
そのうち、発明者らは、位相をサンプリングする生成法に注目している。この生成法によれば、必要な屈折率変調を実用的な段階にまで減少させることが可能である。これまでの発明者らの提案は、単一チャンネルのファイバグレーティングに関するものであった。つまり、サンプリング法による多チャンネルの長周期ファイバグレーティングは過去に提案された例はない。そこで、発明者らは、位相をサンプリングしたらせん状長周期ファイバグレーティングについて鋭意検討を進め、本願において提案するに至った。つまり、位相をサンプリングしたらせん状長周期ファイバグレーティングを採用する光ファイバ、その設計方法及び製造装置の提案は、過去に例がない。
【００３５】
この設計方法によれば、位相サンプリング法を採用したので、必要な屈折率変調を最小化することができる。さらに、各サンプリング周期において、振幅のアポディゼイション処理を要しない。つまり、振幅の観点からすれば、実施形態に係るファイバグレーティング１が有するらせん状長周期ファイバグレーティングにおける屈折率変化の振幅成分は、単一のチャンネルを有するらせん状長周期ファイバグレーティングにおける屈折率変化の振幅成分と同等である。この設計方法は、炭酸ガスレーザの照射を採用するらせん状長周期ファイバグレーティングの形成に適しており、設計及び製造を共に容易にすることができる。
【００３６】
次に、図２を参照しつつ、上記の設計方法によって得た屈折率周期により示されるファイバグレーティング１を光ファイバ１００に設けるための多チャンネルファイバグレーティング製造装置１０について説明する。この多チャンネルファイバグレーティング製造装置１０は、炭酸ガスレーザとサファイア結晶管を用いて、らせん状ファイバグレーティングを形成する点に特徴がある。
【００３７】
図２に示すように、多チャンネルファイバグレーティング製造装置１０は、レーザ装置１１と、ステージ１２（位置制御部）と、ホルダ１３と、錘１４と、加熱部１６と、捩じり力付与部１７と、制御部１８と、を有する。
【００３８】
レーザ装置１１は、光ファイバ１００を加熱するためのレーザ光を提供する。例えば、レーザ装置１１は、炭酸ガスレーザ光源を有していてもよい。レーザ装置１１は、所定の光学部材（例えば、ミラー１５）を介して、レーザ光Ｌを加熱部１６に提供する。
【００３９】
ステージ１２は、光ファイバ１００と加熱部１６との相対的な位置を変更する。具体的には、ステージ１２は、加熱部１６の位置を不変とし、当該加熱部１６に対して光ファイバ１００を移動させる。ステージ１２は、ベース１２ａと、ベース１２ａに対して基準線Ａに沿って往復移動可能なテーブル１２ｂと、を有する。
【００４０】
ホルダ１３は、ステージ１２のテーブル１２ｂに固定されている。つまり、ステージ１２のテーブル１２ｂが移動すると、ホルダ１３も移動する。ホルダ１３は、直方体形状を呈すると共に、基準線Ａと重複する軸線を有する貫通穴を有する。この貫通穴には、光ファイバ１００が挿通される。つまり、ホルダ１３は、基準線Ａと直交する面内において、光ファイバ１００の位置決めを行う。従って、ホルダ１３は、基準線Ａの方向において、光ファイバ１００の移動を許す。換言すると、ホルダ１３は、光ファイバ１００を完全に固定するものではなく、テーブル１２ｂの移動方向にのみ光ファイバ１００の移動を許す。
【００４１】
ホルダ１３と光ファイバ供給部（不図示）との間には、錘１４が配置されている。具体的には、錘１４は、ホルダ１３と光ファイバ提供部との間に位置する光ファイバ１００に吊り下げられている。錘１４は、光ファイバ１００に所定の張力を生じさせることにより、光ファイバ１００の撓みを抑制する。なお、必要に応じて、光ファイバ１００の一方の端部には、広帯域光源１９を接続し、他方の端部には光スペクトルアナライザ２１を接続してもよい。
【００４２】
加熱部１６は、ステージ１２のベース１２ａに固定されている。つまり、ステージ１２のテーブル１２ｂが移動しても、加熱部１６は移動しない。加熱部１６は、筒状の部材である。加熱部１６の軸線は、多チャンネルファイバグレーティング製造装置１０の基準線Ａと重複する。
【００４３】
加熱部１６は、光ファイバ１００を加熱し、ねじり変形を生じさせる状態とする。光ファイバ１００にファイバグレーティングを設けるとき、例えば、ＺｎＳｅレンズを用いて炭酸ガスレーザを絞り込み、ファイバに直接照射する方式が挙げられる。本実施形態の加熱部１６は、これとは相違しており、サファイア結晶管を採用する。サファイア結晶管によれば、結晶管全体がレーザ光Ｌによって加熱される。従って、サファイア結晶管に挿通されている光ファイバ１００を均一に加熱することができる。
【００４４】
捩じり力付与部１７は、ステージ１２のテーブル１２ｂに固定されている。つまり、ステージ１２のテーブル１２ｂの移動に伴って、捩じり力付与部１７も基準線Ａの方向に沿って移動する。捩じり力付与部１７は、光ファイバ１００に捩じり力を提供する。捩じり力付与部１７は、回転モータと、クランプと、を有する。回転モータは、捩じり力を発生させる。クランプは、光ファイバ１００を把持すると共に、把持した状態で回転モータの回転に伴って回転する。
【００４５】
制御部１８は、ステージ１２及び捩じり力付与部１７を制御する。制御部１８は、例えば、パーソナルコンピュータを用いてもよい。制御部１８は、情報保持部１８ａと、信号出力部１８ｂと、を有する。情報保持部１８ａは、上述した光ファイバの設計方法において得た屈折率周期に関する情報を保持する。つまり、情報保持部１８ａは、互いに異なる２以上のチャンネルを有するファイバグレーティングのための、光軸方向に沿った位置と、当該位置における屈折率と、の関係を示す情報を保持する。信号出力部１８ｂは、情報保持部１８ａから情報を取得し、ステージ１２及び捩じり力付与部１７の動作を制御する。具体的には、信号出力部１８ｂは、ステージ１２におけるテーブル１２ｂの移動速度を制御するための信号Ｂ１を出力する。さらに、信号出力部１８ｂは、捩じり力付与部１７における回転モータの回転角度を制御するための信号Ｂ２を出力する。
【００４６】
図３は、加熱部１６の近傍を拡大して示す図である。図３に示すように、レーザ装置１１は、レーザ光Ｌを光ファイバ１００に直接に提供するものではなく、光ファイバ１００が挿通する加熱部１６にレーザ光Ｌを照射する。この照射によって、加熱部１６の温度が上昇する。その結果、光ファイバ１００を均一に加熱することができる。
【００４７】
炭酸ガスレーザの照射によって、加熱部１６の内部に位置する光ファイバ１００の温度が上昇する。その結果、光ファイバ１００の一部が溶融状態となる。この状態において、捩じり力付与部１７の回転モータを動作させて、光ファイバ１００を捩じる。この捩じり動作と同時に、テーブル１２ｂを基準線Ａの方向に沿って移動させる（図３の矢印Ｂ参照）。この捩じり動作と直線移動動作とを組み合わせることにより、光ファイバ１００にらせん状の変形を生じさせることができる。例えば、制御部１８に保持されている情報としての、ファイバグレーティングのピッチ（Λ）と、テーブル１２ｂの移動速度（Ｖｓ）と、回転モータの回転速度（ＶＲ）との関係は、式（６）により示される。
【数６】
2020034613.tif 000008
【００４８】
テーブル１２ｂの移動によって、捩じられた光ファイバ１００の部分は、加熱部１６の外部に移動する。その結果、光ファイバ１００は冷却されるので、らせん状の変形形状が保存される。このねじり部の排出に伴って、光ファイバ１００の別の部分が加熱部１６に進入する。そして、進入した光ファイバ１００の別の部分は、加熱されると共に捩じられて、らせん状の変形を生じる。上記の捩じり動作と直線移動動作とを並行して行うことにより、らせん構造を光ファイバ１００に連続的に設けることができる。
【００４９】
多チャンネルファイバグレーティング製造装置１０によれば、質の高いファイバグレーティング１を容易に製造することができる。さらに、この製造装置によれば、歩留まり率も向上することが可能である。
【００５０】
多チャンネルファイバグレーティング製造装置１０は、サファイアチューブである加熱部１６を有する。この加熱部１６によれば、光ファイバ１００の表面に欠陥を生じさせることなく、屈折率の変調を光ファイバ１００に形成することができる。従って、多チャンネルファイバグレーティング製造装置１０によれば、均一なスペクトル特性を有する堅強ならせん状長周期ファイバグレーティングを有する光ファイバ１００を得ることができる。
【００５１】
＜実施例１＞
上記の多チャンネルファイバグレーティングの設計方法を用いて、３チャンネルのサンプリング関数の最適化を行った。その結果を、図４に示す。図４は、３チャンネルのサンプリング関数における位相分布（グラフＧ５）を示す。この位相分布は、解析的な形式を用いると、式（７）のように示すことができる。
【数７】
2020034613.tif 000009
【００５２】
図５は、設計したサンプリング関数のフーリエスペクトル（グラフＧ６）を示す。各チャンネル間において、不均一さは０．５％以下であった。また、チャンネル内のエネルギー効率（回折効率）は９１％以上であった。
【００５３】
さらに、らせん状長周期ファイバグレーティングの局所的な周期を再度計算した。図６、その計算結果を示す。図６では、一つサンプリング周期内のグレーティング周期を示す。一つサンプリング周期は、６４周期のグレーティングを含む。
【００５４】
＜実施例２＞
概念的な原理を証明するために、伝達行列法を用いて、らせん状長周期ファイバグレーティングの数値シミュレーションを行った。この解析の条件として、計算対象の長周期ファイバグレーティングについて、波長帯域を１５２０ｎｍ以上１６２０ｎｍ以下とした。さらに、基本コアモード（ＨＥ１１）とクラッディングモード（ＨＥ１３）の結合のみが起こるものと仮定した。
【００５５】
また、次のような解析の条件を設定した。つまり、数値シミュレーションでは、コア２の直径（ａ１）を、ａ１＝８．２μｍとし、クラッド３の直径（ａ２）を、ａ１＝８．２μｍとした。また、コア２の屈折率（ｎ１）を、ｎ１＝１．４５８０とし、クラッド３の屈折率（ｎ２）を、ｎ２＝１．４５３６とした。さらに、周囲の媒質の屈折率（ｎ３）を、ｎ３＝１．０とした。中心波長は１５６０ｎｍとした。
【００５６】
さらに、長周期ファイバグレーティングの周期は、３２０μｍとした。らせん状長周期ファイバグレーティングの周期は、１．５ｃｍとした。らせん状長周期ファイバグレーティングの長さは６ｃｍとした。長周期ファイバグレーティングの長さも６ｃｍとした。つまり、ファイバグレーティング１におけるらせん状長周期ファイバグレーティングのサンプリング周期は４とした。
【００５７】
さらに、式（８）は屈折率変調を示す。式（８）によれば、最大屈折率変調の最大値は３．９×１０−４であった。
【数８】
2020034613.tif 000010
【００５８】
式（９）は、らせん状長周期ファイバグレーティングの屈折率変調を示す。式（９）によれば、最大屈折率変調は１．４７×１０−４であった。
【数９】
2020034613.tif 000011
【００５９】
上記式（８）、（９）及び解析の条件に基づいて、数値シミュレーションを行った結果を図７に示す。図７は、ファイバグレーティング１の透過スペクトル（グラフＧ８）を示す。図７によれば、３つの大きなノッチＰ８ａが確認できた。それぞれのノッチＰ８ａの深さは、１５ｄＢ以上であった。さらに、ノッチＰ８ａの間隔は３３．２８ｎｍであった。ノッチＰ８ａの間隔は、２つのピッチの比、すなわちサンプリングのためのらせん状長周期ファイバグレーティングと長周期ファイバグレーティングのピッチ又は中心波長に強く依存するものと予想できた。
【００６０】
＜実施例３＞
上記の多チャンネルファイバグレーティングの設計方法を用いて、９チャンネルのサンプリング関数の最適化を行った。つまり、上記のファイバグレーティングの設計方法を用いて、９チャンネルであって位相をサンプリングしたサンプリング関数の最適化を行った。その結果を、図８に示す。図８は、９チャンネルのサンプリング関数における位相分布（グラフＧ１１）を示す。この位相分布（φ（ｚ））は、解析的な形式を用いると、式（１０）のように示すことができる。
【数１０】
2020034613.tif 000012
【００６１】
図９は、９チャンネルサンプリング関数のフーリエスペクトル（グラフＧ１２）を示す。各チャンネル間において、不均一さは０．５％以下であった。また、チャンネル内のエネルギー効率（回折効率）は９１％以上であった。
【００６２】
さらに、らせん状長周期ファイバグレーティングの局所的な周期を再度計算した。図１０は、その計算結果を示す。図１０では、一つサンプリング周期内のグレーティング周期を示す。一つサンプリング周期は、６４周期のグレーティングを含む。
【００６３】
図１０によれば、位相をサンプリングする方法を適用することでグレーティング周期が不均一となることがわかった。換言すると、グレーティングの周期ごとに異なる長さを有することがわかった。
【００６４】
＜実施例４＞
９チャンネルである光ファイバについても、実施例２と同様の数値シミュレーションを行った。解析の条件として、サンプリング周期を１．９８４ｃｍとした。グレーティングの全長は５．９５２ｃｍ（３サンプリング周期）とした。９チャンネルであるらせん状長周期ファイバグレーティングの最大屈折率変化は、３．０×１０−４と仮定した。
【００６５】
図１１は９チャンネルであるらせん状長周期ファイバグレーティングの透過スペクトル（グラフＧ１４）の計算結果である。図１１によれば、ノッチ間隔およびノッチの大きさが均一性を有する評価してよいことが確認できた。具体的には、各ノッチＰ１４ａ〜Ｐ１４ｉの間隔において、不均一さは０．４％以下であった。また、チャンネル内のエネルギー効率（回折効率）は９７％以上であった。さらに、以下の実施例において得た数値解析の結果とほぼ等価であると言えることがわかった。図１１に示すスペクトルは、９個のノッチＰ１４ａ〜Ｐ１４ｉ（チャンネル）を含む。この結果は、上記の設計方法がらせん状長周期ファイバグレーティングにも好適に適用できることを示している。
【００６６】
また、ノッチの深さであるグレーティングの強度は２０ｄＢよりも大きいことがわかった。この結果によれば、提案したサンプリング法がらせん状長周期ファイバグレーティングにも適用可能であることを示している。さらに、ノッチの深さが２０ｄＢを超えるような、強いらせん状長周期ファイバグレーティングにおいても十分に機能することがわかった。
【００６７】
＜第２実施形態＞
第２実施形態に係るファイバグレーティングについて説明する。第１実施形態に係るファイバグレーティング１は、透過率のらせんピッチ（周期）を変化させることにより、多チャンネル化を実現するものであった。第２実施形態に係るファイバグレーティングは、透過率のらせんピッチ（周期）が一定であること、及び、シードグレーティングを有する点で、第１実施形態のファイバグレーティングと相違する。また、らせんピッチ（周期）が一定であるらせん状の長周期ファイバグレーティングは、重複して設けられる。
【００６８】
サンプリング関数の周期（Ｐ）は、シードグレーティングのピッチ（Λ０）に対して十分に大きい。従って、位相（φ（ｚ））の変化は、ファイバグレーティングそのものに含まれる位相（すなわち、２πｚ／Λ０）に比べて、極めて遅いことがわかる。その結果、位相（φ（ｚ））は、シードグレーティングの位相に加えられた、位相変調の直流成分として扱ってよい。同様に、このような位相変調は、シードグレーティングの屈折率変化の直流成分（ΔｎＤＣ（ｚ））に関連している。ΔｎＤＣ（ｚ）は、式（１１）により示される。式（１１）において、ｚはグレーティングに沿った方向の位置である。λは、想定されるシードグレーティングの中心波長である。
【数１１】
2020034613.tif 000013
【００６９】
式（１１）は、Ｊ個の回折格子（グレーティング）の重ね合わせとみなしてよい。回折格子のそれぞれは、ピッチ（Ｐ／ｎ）と、振幅（ｎαＭλ／Ｐ）と、を有する。ここで、ｎは、高調波の次数である。ｎは１からＪの間の値を取り得る。
【００７０】
屈折率変調は、Ｊ個のらせん状の長周期ファイバグレーティングをファイバグレーティング１に重ねて形成することにより得られる。換言すると、式（２）が示す位相をサンプルした長周期ファイバグレーティングは、１個のシード長周期ファイバグレーティングと、Ｊ個のらせん状の長周期ファイバグレーティング（式（２））の重ね合わせであるとみなしてよい。シード長周期ファイバグレーティングの屈折率変化は、式（１２）により示される。
【数１２】
2020034613.tif 000014
【００７１】
なお、位相関数（φ（ｚ））はグレーティング周期として光ファイバ１００に書き込まれる。その結果として得られる各グレーティングの周期は、式（１３）により示される。換言すると、Λｊは、単一のチャンネルを有する長周期ファイバグレーティングを有するシードグレーティングの周期である。式（１３）において、Ｍは、ある一つのサンプリング周期内におけるファイバグレーティングのピッチ数である。また、Δφｊは、隣接するグレーティングのピッチの位相差（φｊ−φｊ―１）である。
【数１３】
2020034613.tif 000015
【００７２】
このように、シード長周期ファイバグレーティングと、らせん状の長周期ファイバグレーティングと、を重ね合わせたファイバグレーティングを得ることができる。以下、図１３に示すフロー図を参照しつつ、多チャンネルファイバグレーティングの製造方法の例示について説明する。
【００７３】
まず、位相サンプリング関数を用いて、コア２の位置と当該位置におけるねじりのピッチを設定する（第１ステップＳ１）。この第１ステップＳ１には、上述したファイバグレーティング１を設計する方法を用いる。次に、光ファイバ１００を準備する。そして、光ファイバ１００を上述した多チャンネルファイバグレーティング製造装置１０に設置する。次に、シード長周期ファイバグレーティングを形成する（第３ステップＳ２、図１２の（ａ）部参照）。この第３ステップＳ２には、所望の方法を用いてシード長周期ファイバグレーティングを形成してよい。次に、らせん状の長周期ファイバグレーティング部を形成する（第２ステップＳ３）。まず、第１ピッチを有するらせん構造を光ファイバ１００に形成する（第１ピッチ形成ステップＳ３ａ、図１２の（ｂ）部参照）。その結果、光ファイバ１００Ａが得られる。次に、光ファイバ１００Ａを捩じって、第２ピッチを有するらせん構造を光ファイバ１００Ａに形成する（第２ピッチ形成ステップＳ３ｂ、図１２の（ｃ）部参照）。その結果、光ファイバ１００Ｂが得られる。最後に、光ファイバ１００Ｂを捩じって、第３ピッチを有するらせん構造を光ファイバ１００Ｃに形成する（第３ピッチ形成ステップＳ３ｃ、図１２の（ｄ）部参照）。その結果、光ファイバ１００Ｃが得られる。
【００７４】
要するに、図１２の（ａ）部は、ピッチ（Λ０）を持つシードグレーティング６である。図１２の（ｂ）部〜（ｄ）部は、ピッチ（Ｐ）のグレーティングを有するファイバグレーティング１Ａであり、ピッチ（Ｐ／２）のグレーティングを有するファイバグレーティング１Ｂであり、ピッチ（Ｐ／Ｊ）であるのグレーティングを有するファイバグレーティング１Ｃを、それぞれ模式的に示す図である。
【００７５】
図１２の（ｄ）部に示すファイバグレーティング１Ｃは、シード長周期ファイバグレーティングと、らせん状の長周期ファイバグレーティングと、の重ね合わせである。このようなグレーティングは、まず、光ファイバ１００にシードグレーティング６を形成する（図１２の（ａ）部参照）、次に、ファイバグレーティング１を捩じって第１のピッチのらせんを形成する（図１２の（ｂ）部参照）。次に、ファイバグレーティング１Ａをさらに別の第２のピッチで捩じってらせんを形成する（図１２の（ｃ）部参照）。さらに、ファイバグレーティング１Ｂをさらに別の第２のピッチで捩じってらせんを形成する（図１２の（ｄ）部参照）。
【００７６】
＜実施例５＞
３チャンネルのファイバグレーティングを製造し、そのスペクトルを確認した。ファイバグレーティングの形成は、上述した多チャンネルファイバグレーティング製造装置１０を用いた。まず、第１ステップとして、図１４の（ａ）部に示すように、ファイバグレーティング１Ｄにらせん状長周期ファイバグレーティングを形成した。上記の数値シミュレーションと比較可能であるように、らせん状長周期ファイバグレーティングの周期を１５ｍｍとした。また、らせん状長周期ファイバグレーティングの長さを６０ｍｍとした。
【００７７】
次に、図１４の（ｂ）部に示すように、第２ステップとして、第１ステップにおいて得たファイバグレーティング１Ｄにシード長周期ファイバグレーティングＦを形成した。この第２ステップでは、ファイバグレーティング１Ｄに対して直接に炭酸ガスレーザを照射することにより、ファイバグレーティングを形成した。シード長周期ファイバグレーティングの周期は３２０μｍとした。
【００７８】
図１５は、３チャンネルのファイバグレーティングに係る透過スペクトル（グラフＧ１０）を示す。図１５によれば、１５２０ｎｍ以上１６２０ｎｍ以下の波長帯域において、３つのノッチＰ１０ａ、Ｐ１０ｂ、Ｐ１０ｃが確認できた。それぞれノッチＰ１０ａ、Ｐ１０ｂ、Ｐ１０ｃの深さは、１５ｄＢ以上であることが確認できた。従って、製造したファイバグレーティングは、数値シミュレーションから予測した結果と同等の特性を有することがわかった。なお、ファイバグレーティングにおいて、ノッチの間隔は３６ｎｍであり、シミュレーションの結果に対して厳密に一致するものではない。しかし、数値シミュレーションにより得た結果と、実測により得た結果とは、概ね対応していると評価してよい。
【００７９】
＜実施例６＞
９チャンネルであるファイバグレーティングを製造し、そのスペクトルを確認した。設計及び製造については、３チャンネルであるファイバグレーティングのものと同等である。図１６は、製造したファイバグレーティングの透過スペクトル（グラフＧ１５）である。図１６によれば、９個のノッチＰ１５ａ〜Ｐ１５ｉ（チャンネル）が存在していることが確認できた。つまり、上記の設計方法及び製造装置によって、９チャンネルであるファイバグレーティングを製造できることがわかった。
【００８０】
このような多チャンネルのらせん状長周期ファイバグレーティングは、光ファイバセンシング領域における波長多重センシングデバイス、また、光通信分野におけるＯＡＭモードを利用する多重光通信デバイスへの応用が期待されている。上記のらせん状長周期ファイバグレーティングは、らせん状の固有モードを有しているので、次世代通信システムとして検討されているＯＡＭモードを利用した多重光通信システムに好適に適用することができる。
【００８１】
ここで、ＯＡＭモードを利用した多重光通信システムとは、軌道角運動量（Ｏｒｂｉｔａｌ  Ａｎｇｕｌａｒ  Ｍｏｍｅｎｔｕｍ：ＯＡＭ）を利用して、伝送容量を増加させる技術である。軌道角運動量は、空間を伝播する光が有する性質の一つである。軌道角運動量は、光の伝播方向に沿う並進方向のまわりにフォトンが公転する運動に関する。フォトンの移動が並進と公転とを含む場合、そのフォトンの軌跡はらせん状である。このようなフォトンの軌跡は、平面波として伝播する光に対していわゆる「らせん転移」を導入することにより形成されると説明できる。例えば、並進と公転とを含むフォトンの移動は、平面波の位相変調又は振幅変調により導入できる。位相変調を利用する場合、例えば、光を屈折率がらせん状に変化する媒質を通過させることにより、実現できる。
【００８２】
上記のファイバグレーティング１も屈折率がらせん状に変化しているので、ファイバグレーティング１に平面波である光を提供すると、らせん状長周期ファイバグレーティングからは、並進と公転とを含むフォトンの移動を含む変調された光が出力される。つまり、実施形態に係るファイバグレーティング１によれば、光を通過させるだけで、ＯＡＭモードを利用した多重光通信システムに要する変調された光を得ることができる。
【００８３】
より詳細には、例えば、ファイバグレーティング１を利用する場合には、まず、所望のチャンネルの数と、その周波数とを設定する。次に、当該チャンネル数と周波数とを実現するファイバグレーティング１を作製する。そうすると、例えば、図７や図１５に示すような特性を有するファイバグレーティング１が得られる。ここで、図７や図１５に示す特性は、コア２における透過特性である。つまり、コア２に光を通すと、所定のチャンネルに対応する周波数の波長は吸収されてしまう。そこで、実際にファイバグレーティング１をＯＡＭ通信に用いる場合には、コア２ではなくクラッド３に光を通す。クラッド３の特性は、コア２の透過特性と逆であるからである。つまり、コア２では、吸収される周波数が、クラッド３では透過する周波数となるためである。
【符号の説明】
【００８４】
１…ファイバグレーティング（多チャンネルファイバグレーティング）、２…コア、３…クラッド、４…グレーティング部、６…シードグレーティング、１０…多チャンネルファイバグレーティング製造装置、１１…レーザ装置、１２…ステージ、１３…ホルダ、１４…錘、１６…加熱部、１７…捩じり力付与部、１８…制御部、１５…ミラー、１２ａ…ベース、１２ｂ…テーブル、１８ａ…情報保持部、１８ｂ…信号出力部、１９…広帯域光源、２１…光スペクトルアナライザ、１００…光ファイバ、Ａ…基準線、Ｌ…レーザ光。
【図１】
2020034613.tif 000016
【図２】
2020034613.tif 000017
【図３】
2020034613.tif 000018
【図４】
2020034613.tif 000019
【図５】
2020034613.tif 000020
【図６】
2020034613.tif 000021
【図７】
2020034613.tif 000022
【図８】
2020034613.tif 000023
【図９】
2020034613.tif 000024
【図１０】
2020034613.tif 000025
【図１１】
2020034613.tif 000026
【図１２】
2020034613.tif 000027
【図１３】
2020034613.tif 000028
【図１４】
2020034613.tif 000029
【図１５】
2020034613.tif 000030
【図１６】
2020034613.tif 000031